(57)【要約】【課題】  長時間のレーザ照射またはその他の光エネルギ照射条件下でも光学特性が劣化しない、高耐久性を示す光学樹脂レンズを提供する。【解決手段】  ５０重量％以上９９重量％未満のシクロオレフィン系樹脂、前記シクロオレフィン系樹脂に対して相溶性を有し、芳香族ビニル化合物残基を含む熱可塑性エラストマーを１％重量以上５０％重量未満で含む樹脂組成物であり、それから作成されるフィルムのヘイズが３０％未満であることを特徴とする光学樹脂レンズ。【選択図】  なし【特許請求の範囲】
【請求項１】
５０重量％以上９９重量％未満のシクロオレフィン系樹脂、前記シクロオレフィン系樹脂に対して相溶性を有し、芳香族ビニル化合物残基を含む熱可塑性エラストマーを１％重量以上５０％重量未満で含む樹脂組成物であり、それから作成されるフィルムのヘイズが３０％未満であることを特徴とする光学樹脂レンズ。
【請求項２】
前記シクロオレフィン系樹脂が、２成分以上のモノマーの重合により合成された共重合体であることを特徴とする請求項１に記載の光学樹脂レンズ。
【請求項３】
前記熱可塑性エラストマーに芳香族ビニル化合物残基が２０重量％以上含まれることを特徴とする請求項１または２に記載の光学樹脂レンズ。
【請求項４】
前記シクロオレフィン系樹脂のガラス転移点（Ｔｇ）が、８０℃以上であることを特徴とする請求項１〜３のいずれか一項に記載の光学樹脂レンズ。
【請求項５】
前記樹脂組成物が、可塑剤または酸化防止剤を含有することを特徴とする請求項１〜４のいずれか一項に記載の光学樹脂レンズ。
【請求項６】
３５０ｎｍにおける光透過率が、６００ｎｍにおける光透過率の８０％以上であることを特徴とする請求項１〜５のいずれか一項に記載の光学樹脂レンズ。
【発明の詳細な説明】
【技術分野】
【０００１】
本発明は、光学樹脂レンズに関し、特に情報記録装置に用いられる光学樹脂レンズに関する。
【背景技術】
【０００２】
光学的に透明なプラスチックはその軽量性、量産性の高さから光学製品に広く用いられている。カメラ、フィルム一体型カメラ（レンズ付きフィルム）、ビデオカメラ等の各種カメラ、ＣＤ、ＣＤ−ＲＯＭ、ＣＤ−Ｒ、ＣＤ−ＲＷ、ＣＤ−Ｖｉｄｅｏ、ＭＯ、ＤＶＤ等の光ピックアップ装置、複写機及びプリンター等のＯＡ機器といった各種機器等に使用される高性能光学用レンズには、これまでポリメチルメタクリレート（ＰＭＭＡ）、ポリカーボネート（ＰＣ）、シクロポリオレフィン（ＣＯ）等の透明熱可塑性樹脂を用いて射出成型されたプラスチックレンズ等をその光学系の一部または全部に使用されてきた。
【０００３】
例えば、ＰＭＭＡ（ポリメチルメタクリレート）は光学異方性が小さくよく利用されている樹脂だが、屈折率が１．４９と小さく、吸湿性が大きい、湿度変化による膨縮が大きい、耐熱性が比較的低い等という問題点があった。
【０００４】
この様な欠点を改善する事を目的にメチルメタクリレートの側鎖に嵩高く、疎水性の置換基を有するメタクリレートモノマーを共重合する等の方法が数多く報告されているが、長時間レーザ光を照射した条件下で高精度や高安定性を求められるプラスチックレンズに使用するには、耐熱性の問題が残されていた。
【０００５】
また、従来公知のＰＣ（ポリカーボネート）は、屈折率が１．５９と比較的大きく、吸湿性は比較的小さいという特性を有し、レンズ、光ディスク等に用いられているが、一方では、溶融粘度が高く、成型時に歪が残り易い。またベンゼン環が分子配向を起こし易く、成型時に光学異方性が生じ易いという問題点があった。
【０００６】
この問題点を解決する為に、分子量を小さくして溶融粘度を低下させて成型性を向上させたり、分子配向を軽減させる目的で、側鎖にベンゼン環をもつポリスチレンとのブロック共重合をしたり、側鎖にベンゼン環を有するモノマーを用いる等の方法が開示されている。
【０００７】
しかし、成型樹脂の強度低下や相分離の為に光学的な不均一性が生じ易かったり、流動性が改善されにくい等から必ずしも満足し得るものではなく、耐熱性が比較的高い樹脂であるが、成型体が複屈折を生じやすいので、高精度が要求されるプラスチックレンズには用いられていないのが現状である。
【０００８】
また、骨格全体もしくはその一部に環状構造を有するシクロポリオレフィンは青色透過性を持つが、ＰＣ（ポリカーボネート）と比較して、光学異方性は小さいものの、高性能プラスチックレンズとして用いるには必ずしも満足できるものではなかったので、その改良が鋭意検討されている。
【０００９】
例えば、低複屈折、高耐熱性、高耐湿性を有するシクロポリオレフィン系重合体（特許文献１参照。）や、シクロポリオレフィン系重合体を水素添加処理することにより、色相改善を目的として開発されたポリマー（特許文献２参照。）、スチレンとブタジエンとのブロック共重合体の芳香環部分を含む不飽和結合を水素化した特定構造の共重合体が透明性、低複屈折性、機械的強度に優れ、大型で薄型のレンズの作製を可能にした樹脂（特許文献３参照。）など、材料の改良がなされてきたが、ＰＭＭＡよりも耐熱性の高い材料を使用しても、長時間レーザ光を照射すると、物性が損なわれるといった問題が依然未解決のまま残されていた。
【００１０】
近年ＣＤ−Ｒ、ＤＶＤやＭＯなどの光を使った高密度高速記録方式が盛んに研究され、実用化されている中で、光学系に求められる基準はさらに厳しくなっている。高速にディスクが回転する場合、光学性能がデータ書込及び読み出し精度に大きく響いてくる。また、高密度を求める場合にも、光学系の集光力とその安定性が記録密度に直接影響する。光学異方性が大きいと、焦点が１点に定まらず、高密度、高速どちらにとっても不利である。
【００１１】
一方、ＶＴＲやデジタルスチルカメラ（ＤＳＣ）などは、より高解像度を求めて研究が盛んに行われているが、これらにはＣＣＤ配列と撮影シーンの周波数の関係でモアレ縞を生じ、撮像に縞模様が現れる場合がある。この現象を防ぐためにローパスフィルタが用いられるが、これら撮像機器のプラスチックレンズにＰＣ（ポリカーボネート）を用いる場合が多く、レンズ自体の光学異方性が大きいため１枚のローパスフィルタでは縞模様を解消できず、２枚以上で対応せざるを得ないという問題点が挙げられる。
【００１２】
ローパスフィルタは水晶を用いるため高価であり、これではコスト高となるという問題点がある。上記問題を解決するため光学異方性が小さく、且つ、屈折率が大きい素材としては、フルオレン骨格を含む樹脂または光学用レンズがあげられる（特許文献４〜９参照。）。
【００１３】
しかしながら、光学性能の要求が厳しく、作製も難しい高密度高速記録用、あるいは撮像用などの高性能光学用レンズに適用した例はない。また、近年、これらの高性能レンズは小型軽量化の流れからどんどん小さくなっている。
【００１４】
上記のような高性能光学用レンズを、成型法等を用いて樹脂を加工する場合、前記樹脂の注入部は圧力が集中するので、ひずみが起きやすく、特に小さいレンズを作る場合、面積の割合からそのひずみが光学面に影響を及ぼしやすく、その結果、内部応力が発生し、光学異方性を生じやすいという問題点がある。また、長時間のレーザ照射またはその他の光エネルギ照射条件下での温度が上がれば、レンズ中の白濁発生という問題点が顕著に現れるが、解決手段は提案されていないのが現状である。
【特許文献１】特開平１１−１４２６４５号公報
【特許文献２】特開２００２−１０５１３１号公報
【特許文献３】特開２００２−１４８４０１号公報
【特許文献４】特開平７−１９８９０１号公報
【特許文献５】特開平８−１０９２４９号公報
【特許文献６】特開平９−３０２０７７号公報
【特許文献７】特開平８−１６０２２２号公報
【特許文献８】特開平５−２１５９０２号公報
【特許文献９】特開平６−２８７２３０号公報
【発明の開示】
【発明が解決しようとする課題】
【００１５】
本発明の目的は、長時間のレーザ照射またはその他の光エネルギ照射条件下でも光学特性が劣化しない高耐久性を示す光学樹脂レンズを提供することである。
【課題を解決するための手段】
【００１６】
上述した課題を解決するために、本発明に係る光学樹脂レンズは、５０重量％以上９９重量％未満のシクロオレフィン系樹脂、前記シクロオレフィン系樹脂に対して相溶性を有し、芳香族ビニル化合物残基を含む熱可塑性エラストマーを１％重量以上５０％重量未満で含む樹脂組成物であり、それから作成されるフィルムのヘイズが３０％未満であることを特徴としている。
【００１７】
また、前記シクロオレフィン系樹脂が、２成分以上のモノマーの重合により合成された共重合体であることが好ましい。
【００１８】
また、前記熱可塑性エラストマーに芳香族ビニル化合物残基が２０重量％以上含まれることが好ましい。
【００１９】
また、前記シクロオレフィン系樹脂のガラス転移点（Ｔｇ）が、８０℃以上であることが好ましい。
【００２０】
また、前記樹脂組成物が、可塑剤または酸化防止剤を含有することが好ましい。
【００２１】
また、光学樹脂レンズは、３５０ｎｍにおける光透過率が、６００ｎｍにおける光透過率の８０％以上であることが好ましい。
【発明の効果】
【００２２】
本発明によれば、長時間のレーザ照射またはその他の光エネルギ照射条件下でも光学特性が劣化しない、高耐久性を示す光学樹脂レンズを提供することができるようになる。
【発明を実施するための最良の形態】
【００２３】
以下、本発明を詳細に説明する。
概して高分子物性には、緩和現象に伴う変化が観察される。成型時の歪みが原因で、経時により高分子が緩和した結果、成型体の形状が設計した寸法から誤差を生じることはよく知られている。そのため光学樹脂レンズの成型では、成型体に歪を残さないよう注意が払われる。また、成型体の物性は、成型条件により変化し、例えば密度に関しても１０％前後変化するが、成型体の密度とレンズ性能に関しては不明の点が多い。このような成型体の歪と成型体の特徴を鋭意検討した結果、詳細な理由は不明であるが、オレフィン系樹脂と芳香族環を含む熱可塑性エラストマーとを混合して使用することにより、光学樹脂レンズの耐久性が著しく向上することを本発明者等が見出して、本発明を完成するに至った。
【００２４】
本発明で用いられる樹脂組成物を構成する組み合わせとして、光学樹脂レンズとして用いる波長領域でヘイズ（ＪＩＳ  Ｋ  ７１０５準拠）が３０％以上に達するものは好ましくなく、樹脂組成物から作成した５０×５０ｍｍのフィルムで測定したヘイズが、３０％未満、好ましくは２０％未満０％以上、さらに好ましくは１０％未満０％以上を示す組成物が選択される。
【００２５】
また、樹脂組成物を構成するために組み合わせる高分子の指標としてSP値が知られているが、本発明で用いられる樹脂組成物では、配合設計をする時にあって、このSP値に制限されない。先に述べたヘイズの条件を満たす樹脂組成物であれば何でも良い。但しヘイズがこの条件を満たしても特許第３１８９３６４号公報に記載されたドメインを形成する組み合わせは、耐久性試験を実施したときにヘイズ値を悪化させる原因となるために好ましくなく、組み合わせる高分子を混合したときに光学特性に影響を与える明確なドメインを形成しない相溶系となっていることが好ましい。
【００２６】
本発明の光学樹脂レンズに用いられる樹脂組成物に５０重量％以上含まれるシクロオレフィン系樹脂としては、光学樹脂レンズへの適用が可能な材料であれば、特に限定されないが、光学的耐久性向上の観点から、また、射出成型時の金型への転写性が良好で、目標とする光学性能を容易に得ることができ、最小肉厚を小さくすることが可能であることから、日本ゼオン製「ＺＥＯＮＥＸ」、三井石油化学工業製「ＡＰＥＬ」等の非晶質ポリオレフィン系、日本合成ゴム製「ＡＲＴＯＮ」等のノルボルネン系の樹脂が好ましい。
【００２７】
本発明の光学樹脂レンズの耐久性向上（耐久性試験条件の詳細は実施例に記載）の観点から、樹脂組成物が示すガラス転移点（Ｔｇ）は８０℃以上であることが好ましく、さらに好ましくは１００℃以上３５０℃未満である。また、この樹脂組成物は混合物なので、Ｔｇが複数表れることがある。このとき、５０重量％以上を占める高分子のＴｇがこの範囲であればよいが、観測されるすべてのＴｇが、この範囲であることが好ましい。
【００２８】
ここで、樹脂組成物のガラス転移点（Ｔｇ）とは示差走査熱量法（ＤＳＣ：Ｄｉｆｆｅｒｅｎｔｉａｌ  Ｓｃａｎｎｉｎｇ  Ｃｏｌｏｒｉｍｅｔｒｙ）を用いてＪＩＳ  Ｋ  ７１２１に規定の方法に従い求められた値である。
【００２９】
また、光学樹脂レンズの耐熱性を考慮すると樹脂組成物に、Ｔｇが８０℃以上であるオレフィン系樹脂を用いることが好ましい。
【００３０】
このときシクロオレフィン系樹脂は、１成分のモノマーから合成された高分子でもよいが、好適には２成分以上のモノマーを用いて合成された共重合体が選ばれる。この共重合体については、１００成分以上のモノマーを用いて製造しても良いが生産効率重合安定性からモノマーの混合は１０成分以下が好ましく、さらに好ましいのは５成分以下である。
【００３１】
また、得られたシクロオレフィン系樹脂は、結晶性高分子でも非晶性高分子でもかまわないが、好ましくは非晶性高分子が良い。
【００３２】
前記樹脂組成物に５０重量％未満で含まれる熱可塑性エラストマーは少なくとも１個の芳香族ビニル化合物を主体とする重合体ブロックＡと、少なくとも１個の共役ジエン化合物を主体とする重合体ブロックＢを含有するブロック共重合体のジエン化合物に基づく二重結合を水素添加してなる熱可塑性エラストマーである。
【００３３】
重合体ブロックＡを構成する芳香族ビニル化合物としては、例えばスチレン、α−メチルスチレン、ｏ−メチルスチレン、ｍ−メチルスチレン、ｐ−メチルスチレン、モノクロルスチレン、モノフルオロスチレン、ビニルナフタレンなどを挙げることができる。そのうちでも、重合体ブロックＡはスチレンを主体としていることが好適である。重合体ブロックＡは、本発明の目的及び効果の妨げにならない限りは、場合により、芳香族ビニル化合物以外のビニル性不飽和化合物に由来する構造単位の１種以上を重合体ブロックＡの１０質量％以下含まれていても良い。
【００３４】
また、重合体ブロックＢを構成する共役ジエン化合物としては、例えば１，３−ブタジエン、イソプレン、２，３−ジメチル−１，３−ブタジエン、１，３−ペンタジエン、１，３−ヘキサジエンなどが挙げられる。重合体ブロックＢはこれらの共役ジエン化合物の１種以上から形成することができる。そのうちでも、重合体ブロックＢは１，３−ブタジエン、イソプレン、あるいは１，３−ブタジエンおよびイソプレンの両方から形成されていることが好適である。
【００３５】
重合体ブロックＢにおける共役ジエン化合物の結合形態は特に制限されない。例えば、１，３−ブタジエンの場合は、１，２−結合、または１，４−結合をとることができ、イソプレンの場合には１，２−結合、１，４−結合、または３，４−結合をとることができ、そのいずれでも良い。
【００３６】
重合体ブロックＢが２種類以上のジエン化合物から形成されている場合にはそれらの結合形態は、完全、交互、ランダム、テーパー、ブロック状またはそれら２種以上の組み合わせからなることも出来る。
【００３７】
また、耐熱性の観点から重合体ブロックＢでは、共役ジエン化合物に基づく炭素−炭素二重結合の一部または全部が水素添加されていることが必要である。水素化率は耐熱性や耐候性の観点から、共役ジエン化合物に基づく二重結合の８０モル％以上が水添されていることが好ましく、９０モル％以上水添されていることが好適である。
【００３８】
また、重合体ブロックＢは、本発明の目的及び効果の妨げにならない限りは、場合により、芳香族ビニル化合物以外の不飽和単量体に由来する構造単位の１種以上が重合体ブロックＢ中３０質量％以下の割合で含まれていても良い。
【００３９】
本発明で使用する熱可塑性エラストマーは少なくとも１個の芳香族ビニル化合物を主体とする重合体ブロックＡと、少なくとも１個の共役ジエン化合物を主体とする重合体ブロックＢを含有するブロック共重合体を水素添加してなる熱可塑性エラストマーであるかぎりは、その重合体ブロックの結合様式は限定されず、直鎖状、分岐状、放射状、またはそれらのうちの二つ以上の組み合わさった結合様式のいずれでもよいが、直鎖状に結合したものが好適である。例としては重合ブロック体Ａと重合ブロック体ＢがＡ−Ｂ−Ａのトリブロック共重合体の水添物が好適であるが、本発明の熱可塑性エラストマーはこの結合様式に限定されるものではない。
【００４０】
本発明で用いられる熱可塑性エラストマーの分子量は数平均分子量が１万から１００万であることが好ましい。さらに、加工性の点から２万から５０万が好ましい。なお、本明細書でいう数平均分子量とは、ゲルパーミエーションクロマトグラフィー（ＧＰＣ）測定によって求めたポリスチレン換算の分子量である。
【００４１】
また、熱可塑性エラストマー中の芳香族ビニル化合物残基の含有量は（シクロ）オレフィンポリマーとの相溶性や樹脂組成物のヘイズの観点から２０重量％以上であることが好ましく、２５重量％以上で９０重量％以下であることがより好ましく、３０重量%以上で８５重量%以下であることがさらに好ましい。
【００４２】
本発明で用いる熱可塑性エラストマーの製法は特に制限されず、公知の方法を用いることができる。例えば「熱可塑性エラストマー」（小松公栄著、日刊工業新聞社）にはポリスチレン系熱可塑性エラストマーとして水添前のブロック共重合体の製造法、あるいは水添ブロック共重合体の製造法が示されている。
【００４３】
一般的な製造法として、ｎ−ヘキサンやシクロヘキサンのような不活性溶媒中で芳香族ビニル化合物と共役ジエン化合物をアルキルリチウム触媒により、いわゆるリビングアニオン重合で行われる。例えば、最初に芳香族ビニル化合物をアルキルリチウムにより重合し、続いて共役ジエン化合物を重合し、最後にもう一度芳香族ビニル化合物を重合させればＡ−Ｂ−Ａトリブロック共重合体を得ることができる。
【００４４】
熱可塑性エラストマー中の共役ジエン化合物に基づく二重結合は炭化水素溶媒中で公知の水添触媒を用いて水添することができる。公知の水添触媒の例としてはラネーニッケル、あるいは白金、パラジウム、ロジウム、ルテニウムなど貴金属やニッケルなどの金属をカーボン、アルミナ、珪藻土などに担持させたもの、遷移金属とアルキルアルミニウム化合物、アルキルリチウム化合物等との組み合わせからなるチーグラー系の触媒が挙げられる。
【００４５】
本発明に係る樹脂組成物の調製時や樹脂組成物の成型工程においては、必要に応じて各種添加剤（配合剤ともいう）を添加することができる。添加剤については、格別限定はないが、酸化防止剤、熱安定剤、耐光安定剤、耐候安定剤、紫外線吸収剤、近赤外線吸収剤などの安定剤；滑剤、可塑剤などの樹脂改質剤；染料や顔料などの着色剤；帯電防止剤、難燃剤、フィラーなどが挙げられる。これらの配合剤は、単独で、あるいは２種以上を組み合せて用いることができ、その配合量は本発明に記載の効果を損なわない範囲で適宜選択される。
【００４６】
（酸化防止剤）
本発明で用いられる樹脂組成物に含むことのできる酸化防止剤について説明する。
酸化防止剤としては、フェノール系酸化防止剤、リン系酸化防止剤、イオウ系酸化防止剤などが挙げられ、これらの中でもフェノール系酸化防止剤、特にアルキル置換フェノール系酸化防止剤が好ましい。これらの酸化防止剤を配合することにより、透明性、耐熱性等を低下させることなく、成型時の酸化劣化等によるレンズの着色や強度低下を防止できる。これらの酸化防止剤は、それぞれ単独で、あるいは２種以上を組み合わせて用いることができ、その配合量は、本発明の目的を損なわない範囲で適宜選択されるが、本発明に係る重合体１００質量部に対して好ましくは０．００１〜５質量部、より好ましくは０．０１〜１質量部である。
【００４７】
フェノール系酸化防止剤としては、従来公知のものが使用でき、例えば、２−ｔ−ブチル−６−（３−ｔ−ブチル−２−ヒドロキシ−５−メチルベンジル）−４−メチルフェニルアクリレート、２，４−ジ−ｔ−アミル−６−（１−（３，５−ジ−ｔ−アミル−２−ヒドロキシフェニル）エチル）フェニルアクリレートなどの特開昭６３−１７９９５３号公報や特開平１−１６８６４３号公報に記載されるアクリレート系化合物；オクタデシル−３−（３，５−ジ−ｔ−ブチル−４−ヒドロキシフェニル）プロピオネート、２，２’−メチレン−ビス（４−メチル−６−ｔ−ブチルフェノール）、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３’，５’−ジ−ｔ−ブチル−４’−ヒドロキシフェニルプロピオネート）メタン［すなわち、ペンタエリスリメチル−テトラキス（３−（３，５−ジ−ｔ−ブチル−４−ヒドロキシフェニルプロピオネート））、トリエチレングリコール    ビス（３−（３−ｔ−ブチル−４−ヒドロキシ−５−メチルフェニル）プロピオネート）などのアルキル置換フェノール系化合物；６−（４−ヒドロキシ−３，５−ジ−ｔ−ブチルアニリノ）−２，４−ビスオクチルチオ−１，３，５−トリアジン、４−ビスオクチルチオ−１，３，５−トリアジン、２−オクチルチオ−４，６−ビス−（３，５−ジ−ｔ−ブチル−４−オキシアニリノ）−１，３，５−トリアジンなどのトリアジン基含有フェノール系化合物；などが挙げられる。
【００４８】
リン系酸化防止剤としては、一般の樹脂工業で通常使用される物であれば格別な限定はなく、例えば、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、１０−（３，５−ジ−ｔ−ブチル−４−ヒドロキシベンジル）−９，１０−ジヒドロ−９−オキサ−１０−ホスファフェナントレン−１０−オキサイドなどのモノホスファイト系化合物；４，４’−ブチリデン−ビス（３−メチル−６−ｔ−ブチルフェニル−ジ−トリデシルホスファイト）、４，４’イソプロピリデン−ビス（フェニル−ジ−アルキル（Ｃ１２〜Ｃ１５）ホスファイト）などのジホスファイト系化合物などが挙げられる。これらの中でも、モノホスファイト系化合物が好ましく、トリス（ノニルフェニル）ホスファイト、トリス（ジノニルフェニル）ホスファイト、トリス（２，４−ジ−ｔ−ブチルフェニル）ホスファイトなどが特に好ましい。
【００４９】
イオウ系酸化防止剤としては、例えば、ジラウリル３，３−チオジプロピオネート、ジミリスチル３，３’−チオジプロピピオネート、ジステアリル３，３−チオジプロピオネート、ラウリルステアリル３，３−チオジプロピオネート、ペンタエリスリトール−テトラキス−（β−ラウリル−チオ−プロピオネート、３，９−ビス（２−ドデシルチオエチル）−２，４，８，１０−テトラオキサスピロ［５，５］ウンデカンなどが挙げられる。
【００５０】
（耐光安定剤）
本発明で用いられる樹脂組成物に含むことのできる耐光安定剤について説明する。
耐光安定剤としては、ベンゾフェノン系耐光安定剤、ベンゾトリアゾール系耐光安定剤、ヒンダードアミン系耐光安定剤などが挙げられるが、本発明においては、レンズの透明性、耐着色性等の観点から、ヒンダードアミン系耐光安定剤を用いるのが好ましい。ヒンダードアミン系耐光安定剤（以下、ＨＡＬＳと記す）の中でも、ＴＨＦを溶媒として用いたＧＰＣにより測定したポリスチレン換算の数平均分子量Ｍｎが１０００〜１００００であるものが好ましく、２０００〜５０００であるものがより好ましく、２８００〜３８００であるものが特に好ましい。Ｍｎが小さすぎると、該ＨＡＬＳをブロック共重合体に加熱溶融混練して配合する際に、揮発のため所定量を配合できなかったり、射出成型等の加熱溶融成型時に発泡やシルバーストリークが生じるなど加工安定性が低下する。また、ランプを点灯させた状態でレンズを長時間使用する場合に、レンズから揮発性成分がガスとなって発生する。逆にＭｎが大き過ぎると、ブロック共重合体への分散性が低下して、レンズの透明性が低下し、耐光性改良の効果が低減する。したがって、本発明においては、ＨＡＬＳのＭｎを上記範囲とすることにより加工安定性、低ガス発生性、透明性に優れたレンズが得られる。
【００５１】
このようなＨＡＬＳの具体例としては、Ｎ，Ｎ’，Ｎ’’，Ｎ’’’−テトラキス−〔４，６−ビス−｛ブチル−（Ｎ−メチル−２，２，６，６−テトラメチルピペリジン−４−イル）アミノ｝−トリアジン−２−イル〕−４，７−ジアザデカン−１，１０−ジアミン、ジブチルアミンと１，３，５−トリアジンとＮ，Ｎ’−ビス（２，２，６，６−テトラメチル−４−ピペリジル）ブチルアミンとの重縮合物、ポリ〔｛（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、１，６−ヘキサンジアミン−Ｎ，Ｎ’−ビス（２，２，６，６−テトラメチル−４−ピペリジル）とモルフォリン−２，４，６−トリクロロ−１，３，５−トリアジンとの重縮合物、ポリ〔（６−モルフォリノ−ｓ−トリアジン−２，４−ジイル）（２，２，６，６，−テトラメチル−４−ピペリジル）イミノ〕−ヘキサメチレン〔（２，２，６，６−テトラメチル−４−ピペリジル）イミノ〕〕などの、ピペリジン環がトリアジン骨格を介して複数結合した高分子量ＨＡＬＳ；コハク酸ジメチルと４−ヒドロキシ−２，２，６，６−テトラメチル−１−ピペリジンエタノールとの重合物、１，２，３，４−ブタンテトラカルボン酸と１，２，２，６，６−ペンタメチル−４−ピペリジノールと３，９−ビス（２−ヒドロキシ−１，１−ジメチルエチル）−２，４，８，１０−テトラオキサスピロ［５，５］ウンデカンとの混合エステル化物などの、ピペリジン環がエステル結合を介して結合した高分子量ＨＡＬＳ等が挙げられる。
【００５２】
これらの中でも、ジブチルアミンと１，３，５−トリアジンとＮ，Ｎ’−ビス（２，２，６，６−テトラメチル−４−ピペリジル）ブチルアミンとの重縮合物、ポリ〔｛（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝〕、コハク酸ジメチルと４−ヒドロキシ−２，２，６，６−テトラメチル−１−ピペリジンエタノールとの重合物などのＭｎが２，０００〜５，０００のものが好ましい。
【００５３】
本発明に係る樹脂に対する上記配合量は、重合体１００質量部に対して、好ましくは０．０１〜２０質量部、より好ましくは０．０２〜１５質量部、特に好ましくは０．０５〜１０質量部である。添加量が少なすぎると耐光性の改良効果が十分に得られず、屋外で長時間使用する場合等に着色が生じる。一方、ＨＡＬＳの配合量が多すぎると、その一部がガスとなって発生したり、樹脂への分散性が低下して、レンズの透明性が低下する。
【００５４】
また、本発明に係る樹脂組成物に、さらに最も低いガラス転移点が３０℃以下である化合物を配合することにより、透明性、耐熱性、機械的強度などの諸特性を低下させることなく、長時間の高温高湿度環境下での白濁を防止できる。
【００５５】
すなわち本発明においては、本発明の樹脂組成物と、（１）軟質重合体、（２）アルコール性化合物、からなる群から選ばれる少なくとも１種類の配合剤を含んでなる樹脂組成物が提供される。これらの配合剤を配合することにより、透明性、低吸水性、機械的強度などの諸特性を低下させることなく、長時間の高温高湿度環境下での白濁を防止できる。
【００５６】
これらの中でも、（１）軟質重合体、及び（２）アルコール性化合物が、高温高湿度環境下における白濁防止効果、得られる樹脂組成物の透明性に優れる。
【００５７】
（１）軟質重合体
本発明に用いる軟質重合体は、通常３０℃以下のＴｇを有する重合体であり、Ｔｇが複数存在する場合には、少なくとも最も低いＴｇが３０℃以下であることが好ましい。
【００５８】
これらの軟質重合体の具体例としては、例えば、
液状ポリエチレン、ポリプロピレン、ポリ−１−ブテン、エチレン・α−オレフィン共重合体、プロピレン・α−オレフィン共重合体、エチレン・プロピレン・ジエン共重合体（ＥＰＤＭ）、エチレン・プロピレン・スチレン共重合体などのオレフィン系軟質重合体；
ポリイソブチレン、イソブチレン・イソプレンゴム、イソブチレン・スチレン共重合体などのイソブチレン系軟質重合体；
ポリブタジエン、ポリイソプレン、ブタジエン・スチレンランダム共重合体、イソプレン・スチレンランダム共重合体、アクリロニトリル・ブタジエン共重合体、アクリロニトリル・ブタジエン・スチレン共重合体、ブタジエン・スチレン・ブロック共重合体、スチレン・ブタジエン・スチレン・ブロック共重合体、イソプレン・スチレン・ブロック共重合体、スチレン・イソプレン・スチレン・ブロック共重合体などのジエン系軟質重合体；
ジメチルポリシロキサン、ジフェニルポリシロキサン、ジヒドロキシポリシロキサン、などのケイ素含有軟質重合体；
ポリブチルアクリレート、ポリブチルメタクリレート、ポリヒドロキシエチルメタクリレート、ポリアクリルアミド、ポリアクリロニトリル、ブチルアクリレート・スチレン共重合体などのα，β−不飽和酸からなる軟質重合体；
ポリビニルアルコール、ポリ酢酸ビニル、ポリステアリン酸ビニル、酢酸ビニル・スチレン共重合体などの不飽和アルコールおよびアミンまたはそのアシル誘導体またはアセタールからなる軟質重合体；
エチレンオキシド、ポリプロピレンオキシド、エピクロルヒドリンゴム、などのエポキシ系軟質軟質重合体；
フッ化ビニリデン系ゴム、四フッ化エチレン−プロピレンゴム、などのフッ素系軟質重合体；
天然ゴム、ポリペプチド、蛋白質、ポリエステル系熱可塑性エラストマー、塩化ビニル系熱可塑性エラストマー、ポリアミド系熱可塑性エラストマーなどのその他の軟質重合体；等が挙げられる。これらの軟質重合体は、架橋構造を有したものであってもよく、また、変性反応により官能基を導入したものでもよい。
【００５９】
上記軟質重合体の中でもジエン系軟質重合体が好ましく、特に該軟質重合体の炭素−炭素不飽和結合を水素化した水素化物が、ゴム弾性、機械強度、柔軟性、分散性の点で優れる。
【００６０】
（２）アルコール性化合物
また、アルコール性化合物は、分子内に少なくとも１つの非フェノール性水酸基を有する化合物で、好適には、少なくても１つの水酸基と少なくとも１つのエーテル結合またはエステル結合を有する。このような化合物の具体例としては、例えば２価以上の多価アルコール、より好ましくは３価以上の多価アルコール、さらに好ましくは３〜８個の水酸基を有する多価アルコールの水酸基の１つがエーテル化またはエステル化されたアルコール性エーテル化合物やアルコール性エステル化合物が挙げられる。
【００６１】
２価以上の多価アルコールとしては、例えば、ポリエチレングリコール、グリセロール、トリメチロールプロパン、ペンタエリスリトール、ジグリセロール、トリグリセロール、ジペンタエリスリトール、１，６，７−トリヒドロキシ−２，２−ジ（ヒドロキシメチル）−４−オキソヘプタン、ソルビトール、２−メチル−１，６，７−トリヒドロキシ−２−ヒドロキシメチル−４−オキソヘプタン、１，５，６−トリヒドロキシ−３−オキソヘキサンペンタエリスリトール、トリス（２−ヒドロキシエチル）イソシアヌレートなどが挙げられるが、特に３価以上の多価アルコール、さらには３〜８個の水酸基を有する多価アルコールが好ましい。またアルコール性エステル化合物を得る場合には、α、β−ジオールを含むアルコール性エステル化合物が合成可能なグリセロール、ジグリセロール、トリグリセロールなどが好ましい。
【００６２】
このようなアルコール性化合物として、例えば、グリセリンモノステアレート、グリセリンモノラウレート、グリセリンモノベヘネート、ジグリセリンモノステアレート、グリセリンジステアレート、グリセリンジラウレート、ペンタエリスリトールモノステアレート、ペンタエリスリトールモノラウレート、ペンタエリスリトールモノベヘレート、ペンタエリスリトールジステアレート、ペンタエリスリトールジラウレート、ペンタエリスリ
トールトリステアレート、ジペンタエリスリトールジステアレートなどの多価アルコール性エステル化物；３−（オクチルオキシ）−１，２−プロパンジオール、３−（デシルオキシ）−１，２−プロパンジオール、３−（ラウリルオキシ）−１，２−プロパンジオール、３−（４−ノニルフェニルオキシ）−１，２−プロパンジオール、１，６−ジヒドロオキシ−２，２−ジ（ヒドロキシメチル）−７−（４−ノニルフェニルオキシ）−４−オキソヘプタン、ｐ−ノニルフェニルエーテルとホルムアルデヒドの縮合体とグリシドールの反応により得られるアルコール性エーテル化合物、ｐ−オクチルフェニルエーテルとホルムアルデヒドの縮合体とグリシドールの反応により得られるアルコール性エーテル化合物、ｐ−オクチルフェニルエーテルとジシクロペンタジエンの縮合体とグリシドールの反応により得られるアルコール性エーテル化合物などが挙げられる。これらの多価アルコール性化合物は単独でまたは２種以上を組み合わせて使用される。これらの多価アルコール性化合物の分子量は特に限定されないが、通常５００〜２０００、好ましくは８００〜１５００のものが、透明性の低下も少ない。
【００６３】
（１）〜（２）の化合物の配合量は脂環式炭化水素系共重合体と配合される化合物の組み合わせによって決まるが、一般に、配合量が多すぎれば、組成物のガラス転移点や透明性が大きく低下し、光学材料として使用するのに不適である。また配合量が少なすぎれば、高温高湿下において成型物の白濁を生じる場合がある。配合量としては、脂環式炭化水素系共重合体１００質量部に対して、通常０．０１〜１０質量部、好ましくは０．０２〜５質量部、特に好ましくは０．０５〜２質量部の割合で配合する。配合量が少なすぎる場合には高温高湿度環境下における白濁防止効果が得られず、配合量が多すぎる場合は成型品の耐熱性、透明性が低下する。
【００６４】
（その他の配合剤）
本発明に係る樹脂組成物には、必要に応じて、その他の配合剤として、紫外線吸収剤、光安定剤、近赤外線吸収剤、染料や顔料などの着色剤、滑剤、可塑剤、帯電防止剤、蛍光増白剤などを配合することができ、これらは単独で、あるいは２種以上混合して用いることができ、その配合量は本発明の目的を損ねない範囲で適宜選択される。
【００６５】
（樹脂組成物の調製方法）
本発明に係る樹脂組成物の調製方法について説明する。
本発明に係る樹脂組成物は、成型する工程（成型プロセス）の前に特定の加工処理をすることが好ましく、加工処理の段階で通常樹脂に添加される可塑剤、酸化防止剤、その他の添加剤を加えても良い。
【００６６】
本発明に係る樹脂組成物の調製方法としては、原料としてのシクロオレフィン系樹脂５０重量％以上９９重量％未満、好ましくは７０重量％以上９９重量％未満と熱可塑性エラストマー１重量％以上５０重量％未満、好ましくは１重量％以上３０重量％未満とを混練する混練プロセス、またはシクロオレフィン系樹脂と熱可塑性エラストマーとからなる混合物を溶媒に溶解、溶媒除去、乾燥を経て組成物を得るプロセス等が好ましい調製方法として挙げられ、特に好ましくは混練プロセスである。また、混練プロセスにおいて、通常の樹脂の配合に用いる装置を用いることができる。例えば、ロール、バンバリーミキサ、二軸混練機、ニーダールーダなどを用いることができるが、好ましくは、バンバリーミキサ、二軸混練機、ニーダールーダ等が挙げられる。
【００６７】
また、樹脂の酸化を防ぐ目的で、密閉系で混練り可能な装置が好適に使用され、さらに好ましくは、窒素やアルゴンなどの不活性ガス化で混練プロセスを行うことが望ましい。
【００６８】
（光学樹脂レンズの作製方法）
本発明の光学樹脂レンズの作製方法について説明する。
本発明の光学樹脂レンズは、まず、樹脂組成物（樹脂単独の場合もあれば、樹脂と添加剤との混合物の場合もある）を調製し、次いで、得られた樹脂組成物を成型する工程を含む。
【００６９】
本発明に係る樹脂組成物の成型方法について説明する。
本発明に係る樹脂組成物の成型物は、前記樹脂組成物からなる成型材料を成型して得られる。成型方法としては、格別な制限されるものはないが、低複屈折性、機械強度、寸法精度等の特性に優れた成型物を得る為には溶融成型が好ましい。溶融成型法としては、例えば、市販のプレス成型、市販の押し出し成型、市販の射出成型等が挙げられるが、射出成型が成型性、生産性の観点から好ましい。
【００７０】
成型条件は使用目的、または成型方法により適宜選択されるが、例えば射出成型における樹脂組成物（樹脂単独の場合または樹脂と添加物との混合物の両方がある）の温度は、成型時に適度な流動性を樹脂に付与して成型品のヒケやひずみを防止し、樹脂の熱分解によるシルバーストリークの発生を防止し、更に、成型物の黄変を効果的に防止する観点から１５０℃〜４００℃の範囲が好ましく、更に好ましくは２００℃〜３５０℃の範囲であり、特に好ましくは２００℃〜３３０℃の範囲である。
【００７１】
本発明に係る成型物は、球状、棒状、板状、円柱状、筒状、チューブ状、繊維状、フィルムまたはシート形状など種々の形態で使用することができ、また、低複屈折性、透明性、機械強度、耐熱性、低吸水性に優れるため、本発明の光学用樹脂レンズとして用いられるが、その他の光学部品としても好適である。
【００７２】
（光学用樹脂レンズ）
本発明の光学用樹脂レンズは、上記の作製方法により得られるが、光学部品への具体的な適用例としては、以下のようである。
例えば、光学レンズや光学プリズムとしては、カメラの撮像系レンズ；顕微鏡、内視鏡、望遠鏡レンズなどのレンズ；眼鏡レンズなどの全光線透過型レンズ；ＣＤ、ＣＤ−ＲＯＭ、ＷＯＲＭ（追記型光ディスク）、ＭＯ（書き変え可能な光ディスク；光磁気ディスク）、ＭＤ（ミニディスク）、ＤＶＤ（デジタルビデオディスク）などの光ディスクのピックアップレンズ；レーザビームプリンターのｆθレンズ、センサー用レンズなどのレーザ走査系レンズ；カメラのファインダー系のプリズムレンズなどが挙げられる。
【００７３】
光ディスク用途としては、ＣＤ、ＣＤ−ＲＯＭ、ＷＯＲＭ（追記型光ディスク）、ＭＯ（書き変え可能な光ディスク；光磁気ディスク）、ＭＤ（ミニディスク）、ＤＶＤ（デジタルビデオディスク）などが挙げられる。その他の光学用途としては、液晶ディスプレイなどの導光板；偏光フィルム、位相差フィルム、光拡散フィルムなどの光学フィルム；光拡散板；光カード；液晶表示素子基板などが挙げられる。
【００７４】
これらの中でも、低複屈折性が要求されるピックアップレンズやレーザ走査系レンズとして好適であり、ピックアップレンズに最も好適に用いられる。
【００７５】
特に、ピックアップレンズに適用する場合にあっては、光学樹脂レンズは、３５０ｎｍにおける光透過率が、６００ｎｍにおける光透過率の８０％以上、好ましくは８５％以上、さらに好ましくは９０％以上である。
【００７６】
本発明の光学樹脂レンズの用途の一例として、光ディスク用のピックアップ装置に用いる対物レンズとして用いられる例について、図１を用いて説明する。
光ピックアップ装置１は、高密度記録が実現された光ディスクに適用可能な構成とされており、３９０ｎｍ〜４２０ｎｍの範囲内、特に４０５ｎｍの波長の青紫色レーザ光を出射する半導体レーザ１１を備えている。
【００７７】
半導体レーザ２から出射されたレーザ光は、コリメータレンズ８にて平行光に変換され、続いて偏光ビームスプリッタ３にてＰ成分のみが透過されて直線偏光（Ｐ偏光）に変換され、１／４波長板９にて右回りの１／４波長分の円偏光を受けて、本発明の光学樹脂レンズが適用された対物光学素子（または対物レンズ）４に入射して、光ディスク５の保護基板５ａを透過して情報記録面５ｂ上で合焦するようになっている。
【００７８】
また、光ディスク５からの戻り光は、対物レンズ４を透過して、１／４波長板９にて左回りの１／４波長分の円偏光を受けて、Ｓ成分のみの直線偏光（Ｓ偏光）に変換され、偏光ビームスプリッタ３にて、入射光の光軸より９０度の方向に全反射されて、センサレンズ６を通って、センサ７上で合焦するようになっている。
【００７９】
また、情報記録面５ｂでの光束径は絞り１０にて調整されるとともに、対物レンズ４からのレーザ光のフォーカシングやトラッキングはアクチュエータ１１によって行われるようになっている。
【００８０】
このようにして、センサ７にて読み取られた情報は、光電変換されて、再生処理に利用されるようになっている。
【実施例】
【００８１】
以下、実施例により本発明を説明するが、本発明はこれらに限定されない。
まず、芳香族ビニル化合物残基を含む熱可塑性エラストマーの合成例を示す。例えば特開２００３−１３８０７３号公報に記載の合成法に準じ、乾燥した窒素で置換した耐圧反応器中に、溶媒としてシクロヘキサン、重合触媒としてs−ブチルリチウム、共触媒であるルイス塩基としてテトラヒドロフランを用い、スチレンモノマー、イソプレンモノマー、スチレンモノマーの順に添加し重合した後、Ｐｄ／Ｃ触媒を用いて水素圧２０Ｋｇで水素化することにより表１に示すＡ−Ｂ−Ａの構造を有する水添ブロック共重合体(１：以下ＷＢ１)、（２：以下ＷＢ２）を得た。共重合体ＷＢ１，ＷＢ２のスチレン含有量、数平均分子量、および水素添加率はそれぞれ以下の方法により求めた。
【００８２】
１．水添ブロック共重合体のスチレン含有量スチレン含有量は、重合に使用した各モノマー成分の質量から算出した。
２．水添ブロック共重合体の数平均分子量は、ＧＰＣ測定によるポリスチレン換算の数平均分子量から求めた。
３．水添ブロック共重合体の水素添加率は水素添加前後におけるブロック共重合体のヨウ素価から算出した。
【００８３】
【表１】
2005202056.tif 000002
【００８４】
実施例１
（光学樹脂レンズ１の作製）
２成分のモノマーの共重合体であるシクロオレフィン系樹脂として１９９．５ｇのアペル５０１４ＤＰ（三井化学（株）製：Ｔｇ：１３５℃）と１０．５ｇの共重合体ＷＢ１をポリラボシステム（英弘精機（株））を用いて窒素雰囲気下１９０℃、１０分間混練を行った。前記と同一条件で１０バッチ混練を行った材料を作製し、粉砕した。
粉砕された材料についてポリラボシステムにてフィルムを作成した。このフィルムのヘイズは０．５％であった。また、インライン射出成型機を用い、型締圧力５０ｔ、金型温度１２０℃、射出圧力６９．０ＭＰａの条件下で射出成型を行い直径１ｃｍのレンズを作製した。このレンズの３５０ｎｍにおける光透過率を求めたところ８０％であり、これは６００ｎｍにおける光透過率の８９％であった。
【００８５】
（密度測定及びレンズ１つ当たりの平均体積の算出）
サンプル評価用に１０個取り出し、レンズの密度をアルキメデス法（得られる比重を密度に換算する）により求めたところ、１．０５２であった。
得られたレンズ１つ当たりの平均質量は、０．２９６ｇであり、レンズ一つ当たりの平均体積は０．２８１ｃｍ3と求められた。結果を以下に示す。
レンズの密度    ：１．０５２
レンズの平均質量：０．２９６ｇ
レンズの平均体積：０．２８１ｃｍ3
【００８６】
実施例２
（光学樹脂レンズ２の作製）
光学樹脂レンズ１の作製において、１７９ｇのアペル５０１４ＤＰ（三井化学（株）製：Ｔｇ：１３５℃）と３１ｇの共重合体ＷＢ１をポリラボシステム（英弘精機（株））を用いて窒素雰囲気下１９０℃、１０分間混練り後、同様にして、フィルムと直径１ｃｍのレンズとの作製を行った。
フィルムのヘイズは０．８％であった。また、このレンズの３５０ｎｍにおける光透過率は、６００ｎｍにおける光透過率の８５％であった。
【００８７】
（密度測定及びレンズ１つ当たりの平均体積の算出）
光学樹脂レンズ１と同様にして密度測定を行い、レンズ１つ当たりの平均体積を求めた。
レンズの密度    ：１．０５４
レンズの平均質量：０．２９８ｇ
レンズの平均体積：０．２８３ｃｍ3
【００８８】
実施例３
（光学樹脂レンズ３の作製）
光学樹脂レンズ１の作製において、２０５ｇのアートンＦ５０（ＪＳＲ社製：Ｔｇ：１６２℃）に５ｇの共重合体ＷＢ２をポリラボシステム（英弘精機（株））を用いて窒素雰囲気下１９０℃、１０分間での混練操作を行い同様にして、フィルムと直径１ｃｍのレンズとの作製を行った。
【００８９】
実施例４
（光学樹脂レンズ４の作製）
実施例１において、酸化防止剤IRGANOX1010（チバスペシャリティケミカルス製）０．５ｇを共重合体ＷＢ１とともに添加した他は、実施例１と同様にしてフィルムとレンズとを作成した。このとき、フィルムのヘイズは０．６％であった。また、このレンズの３５０ｎｍにおける光透過率は、実施例１と同様の結果となった。
比較例１
（光学樹脂レンズ５の作製）
三井化学アペル５０１４ＤＰ（Ｔｇ：１３５℃）２１０ｇについて、インライン射出成型機を用い、型締圧力５０ｔ、金型温度１２０℃、射出圧力６９．０ＭＰａの条件下で射出成型を行い直徑１ｃｍのレンズを作製した。
【００９０】
比較例２
（光学樹脂レンズ６の作製）
三菱レイヨン株式会社製アクリペット００１ＭＦについてインライン射出成型機を用い、型締圧力５０ｔ、金型温度８０℃、射出圧力６９．０ＭＰａの条件下で射出成型を行い直徑１ｃｍのレンズを作製した。
【００９１】
レンズの耐久性評価
光学異方性については、目視観察でも評価可能である。
実施例１〜４で作製した光学樹脂レンズ１〜４、比較例１〜２で作製した光学樹脂レンズ５〜６の各々を図１に示すような光ピックアップ装置の対物レンズとして用い、６０℃の雰囲気下、１５ｍＷの青色レーザ光（波長４０５ｎｍ）を５００時間連続照射、２０００時間連続照射した時の各々の連続照射後のレンズの白濁の度合いを目視観察した。
得られた結果を以下の表２に示す。
【００９２】
【表２】
2005202056.tif 000003
【００９３】
上記から、比較例１〜２の光学樹脂レンズ５〜６に比べて、実施例１〜４の光学樹脂レンズ１〜４は優れた耐久性を示すことが明らかである。
【図面の簡単な説明】
【００９４】
【図１】本発明の光学樹脂レンズが対物レンズとして用いられている光ディスク用のピックアップ装置の一例を示す模式図である。
【符号の説明】
【００９５】
１  光ピックアップ装置
２  半導体レーザ
３  偏光ビームスプリッタ
４  対物レンズ
５  光ディスク
５ａ  保護基板
５ｂ  情報記録面
６  センサレンズ
７  センサ
８  コリメータレンズ
９  １／４波長板
１０  絞り
１１  アクチュエータ
【図１】
2005202056.tif 000004